(57)【要約】【課題】高温時での粘度が上昇することなく利用温度における硬度が向上した瀝青組成物、その使用、およびその製造方法を提供する。【解決手段】本発明の瀝青組成物は、主成分として少なくとも１種の瀝青と、副成分として少なくとも１種の化学的な添加剤とを含み、前記添加剤がモル質量２０００ｇ／ｍｏｌ以下の有機ゲル化分子間に水素結合のネットワークを形成する有機ゲル化剤であり、この有機ゲル化剤は、少なくとも１種の水素結合ドナーＤ、少なくとも１種の水素結合アクセプターＡ、および瀝青に相溶可能な少なくとも１種の相溶性部位Ｃを含み、前記相溶性部位Ｃが炭素数が少なくとも４である少なくとも１つの炭化水素の直鎖；原子数が３〜８である少なくとも１種の脂肪族環；または各環の原子数が５または６であり、脂肪族環および／または芳香族環を含む少なくとも１種の縮合多環から選択される基を、単独でまたは組み合わせて有することを特徴とする。【選択図】なし【特許請求の範囲】
【請求項１】
主成分として少なくとも１種の瀝青と、副成分として少なくとも１種の化学的な添加剤とを含む瀝青組成物において、
前記添加剤が、モル質量２０００ｇ／ｍｏｌ以下の有機ゲル化分子間に水素結合のネットワークを形成する有機ゲル化剤であって、この有機ゲル化剤は少なくとも１種の水素結合ドナーＤ、少なくとも１種の水素結合アクセプターＡ、および瀝青に相溶可能な少なくとも１種の相溶性部位Ｃを含み、
前記相溶性部位Ｃが、
−炭素数が少なくとも４である少なくとも１つの炭化水素の直鎖、
−原子数が３〜８である少なくとも１種の脂肪族環、または
−各環の原子数が５または６であり、脂肪族環であるか、または一部が芳香族環もしくは全体が芳香族である少なくとも１種の縮合多環、
から選択される基を、単独でまたは組み合わせて有することを特徴とする、瀝青組成物。
【請求項２】
請求項１において、ドナーＤが、窒素Ｎおよび／または酸素Ｏおよび／または硫黄Ｓから選択される、水素と結合しているかまたは水素と親和性を保持しているヘテロ原子を含むことを特徴とする、瀝青組成物。
【請求項３】
請求項１または２において、ドナーＤが、
アルコール類、チオール類、フェノール類、第一級アミン類、第二級アミン類、第四級アンモニウム類、アミド類、尿素類、ヒドラジン類、カルボン酸類、オキシム類、ヒドラゾン類、イミン類およびこれらの組合せから選択される単位を形成することを特徴とする、瀝青組成物。
【請求項４】
請求項１から３のいずれか一項において、アクセプターＡが、酸素Ｏおよび／または硫黄Ｓおよび／または窒素Ｎおよび／またはリンＰから選択され、二重結合を有するヘテロ原子を含むことを特徴とする、瀝青組成物。
【請求項５】
請求項１から４のいずれか一項において、アクセプターＡが、Ｃ＝Ｏ基、Ｓ＝Ｏ基、Ｎ＝Ｏ基またはＰ＝Ｏ基から選択される基を有し、且つその直鎖状または環状の炭化水素基に、酸素Ｏ、硫黄Ｓ、窒素ＮまたはリンＰのヘテロ原子を含むことを特徴とする、瀝青組成物。
【請求項６】
請求項１から５のいずれか一項において、アクセプターＡが、アルコール類、フェノール類、アミド類、エステル類、尿素類、ヒドラジン類、酸類、ケトン類、アルデヒド類、ラクトン類、ラクタム類、無水物類、イミド類、スルホキシド類、スルホン類、スルホン酸塩類、硫酸塩類、亜硫酸塩類、スルホン酸類、硫化物類、エーテル類、ホスフィン類、亜リン酸塩類、ホスホン酸塩類、リン酸塩類、亜硝酸塩類もしくは硝酸塩類、およびこれらの組合せから選択されることを特徴とする、瀝青組成物。
【請求項７】
請求項１から６のいずれか一項において、有機ゲル化剤が、同一の化学構造の有機ゲル化分子を含むことを特徴とする、瀝青組成物。
【請求項８】
請求項１から７のいずれか一項において、有機ゲル化剤が、一般式である下記の式（Ｉ）によって表される化合物を少なくとも１種含むことを特徴とする、瀝青組成物。
Ｒ−（ＮＨ）ｎＣＯＮＨ−（Ｘ）ｍ−ＮＨＣＯ（ＮＨ）ｎ−Ｒ’
式中、Ｒ基およびＲ’基は、同一または異なって、直鎖、分岐鎖または環鎖の、飽和または不飽和の炭化水素鎖を含み、この炭化水素鎖は、炭素数が１〜２２であり、任意で置換されていてもよく、また、ヘテロ原子および／または炭化水素環および／またはヘテロ環を任意で含んでいてもよく、
Ｘ基は、直鎖、環鎖または分岐鎖の、飽和または不飽和の炭化水素鎖を含み、この炭化水素鎖は炭素数が１〜２２であり、任意で置換されていてもよく、また、任意でヘテロ原子および／または炭化水素環および／またはヘテロ環を任意で含んでいてもよく、
ｎおよびｍは、互いに独立してそれぞれ０または１の整数である。
【請求項９】
請求項８において、ｎおよびｍが０のときに、有機ゲル化剤がヒドラジド結合を含むことを特徴とする、瀝青組成物。
【請求項１０】
請求項８において、ｎが０でｍが１のときに、有機ゲル化剤が２つのアミド結合を含むことを特徴とする、瀝青組成物。
【請求項１１】
請求項８において、ｎおよびｍが１のときに、有機ゲル化剤が２つの尿素結合を含むことを特徴とする、瀝青組成物。
【請求項１２】
請求項８から１１のいずれか一項において、Ｒ基および／またはＲ’基が、炭素数が４〜２２の脂肪族炭化水素鎖を含み、特に、Ｃ４Ｈ９基、Ｃ５Ｈ１１基、Ｃ９Ｈ１９基、Ｃ１１Ｈ２３基、Ｃ１２Ｈ２５基、Ｃ１７Ｈ３５基、Ｃ１８Ｈ３７基、Ｃ２１Ｈ４３基またはＣ２２Ｈ４５基から選択される基であることを特徴とする、瀝青組成物。
【請求項１３】
請求項８から１２のいずれか一項において、Ｘ基が、炭素数１または２の脂肪族炭化水素鎖を含むことを特徴とする、瀝青組成物。
【請求項１４】
請求項８から１２のいずれか一項において、Ｘ基が、ＣＨ２基によって結合された炭素数６の２つの環を含み、前記環が、脂肪族環または芳香族環であることを特徴とする、瀝青組成物。
【請求項１５】
請求項１から７のいずれか一項において、有機ゲル化剤が、一般式である下記の式（ＩＩ）によって表される化合物を少なくとも１種含むことを特徴とする、瀝青組成物。
（Ｒ−ＮＨＣＯ）ｘ−Ｚ−（ＮＨＣＯ−Ｒ’）ｙ
式中、ＲおよびＲ’は、同一または異なって、直鎖、分岐鎖または環鎖の、飽和または不飽和の炭化水素鎖を含み、この炭化水素鎖は炭素数が１〜２２であり、任意で置換されていてもよく、また、ヘテロ原子および／または炭化水素環および／またはヘテロ環を任意で含んでいてもよく、
Ｚは、以下の基から選択される三官能基を表し、
【化１】
2010516851.tif 000037
ｘおよびｙは、０から３の互いに異なる整数であり、ｘ＋ｙ＝３となる。
【請求項１６】
請求項１から７のいずれか一項において、有機ゲル化剤が、少なくとも１種のソルビトール誘導体（ＩＩＩ）を含むことを特徴とする、瀝青組成物。
【請求項１７】
請求項１６において、ソルビトール誘導体が、アルデヒドとＤ−ソルビトールとの反応の生成物であることを特徴とする、瀝青組成物。
【請求項１８】
請求項１７において、有機ゲル化剤が、１，３：２，４−ジ−O−ベンジリデン−D−ソルビトールであることを特徴とする、瀝青組成物。
【請求項１９】
請求項１から７のいずれか一項において、有機ゲル化剤が、一般式である下記の式（ＩＶ）によって表される化合物を少なくとも１種含むことを特徴とする、瀝青組成物。
Ｒ’’−（ＣＯＯＨ）ｚ
式中、Ｒ’’は、炭化数が４〜６８、好ましくは４〜５４、より好ましくは４〜３６の飽和または不飽和の、直鎖または分岐鎖であり、
ｚは、２〜４の整数である。
【請求項２０】
請求項１９において、有機ゲル化剤が、前記式（ＩＶ）においてｚ＝２およびＲ’’＝ＣｗＨ２ｗである、一般式ＨＯＯＣ−ＣｗＨ２ｗ−ＣＯＯＨの二塩基酸であり、
式中、ｗは、４〜２２、好ましくは、４〜１２の整数であることを特徴とする、瀝青組成物。
【請求項２１】
請求項２０において、有機ゲル化剤が、アジピン酸類、ピメリン酸類、スベリン酸類、アゼライン酸類、セバシン酸類、ウンデカン二酸類、１，２−ドデカン二酸類またはテトラデカン二酸類から選択される二塩基酸であることを特徴とする、瀝青組成物。
【請求項２２】
請求項１から７のいずれか一項において、有機ゲル化剤が、一般式（Ｖ）によって表される化合物を少なくとも１種含むことを特徴とする、瀝青組成物。
【化２】
2010516851.tif 000038
式中、Ｙ基およびＹ’基は、互いに独立で、Ｈ、−（ＣＨ２）ｑ−ＣＨ３、−（ＣＨ２）ｑ−ＮＨ２、−（ＣＨ２）ｑ−ＯＨ，−（ＣＨ２）ｑ−ＣＯＯＨ、または
【化３】
2010516851.tif 000039
から選択される原子または基であり、
ｑは、２〜１８、好ましくは２〜１０、より好ましくは２〜４の整数であり、
ｐは、２以上、好ましくは、２または３の整数である。
【請求項２３】
請求項２２において、有機ゲル化剤が、下記式で表されることを特徴とする、瀝青組成物。
【化４】
2010516851.tif 000040
【請求項２４】
請求項１から７のいずれか一項において、有機ゲル化剤が、下記の一般式（ＶＩ）によって表される化合物を少なくとも１種含むことを特徴とする、瀝青組成物。
Ｒ−ＮＨ−ＣＯ−ＣＯ−ＮＨ−Ｒ’
式中、ＲおよびＲ’は、同一または異なって、直鎖、分岐鎖または環鎖の、飽和または不飽和の炭化水素鎖であり、この炭化水素鎖は炭素数が１〜２２であり、任意で置換されていてもよく、また、ヘテロ原子および／または炭化水素環および／またはヘテロ環を任意で含んでいてもよい。
【請求項２５】
請求項１から６のいずれか一項において、有機ゲル化剤（ＶＩＩ）が、異なる化学構造の有機ゲル化分子を少なくとも２種含む有機ゲル化剤であり、前記有機ゲル化剤には、水素結合アクセプターＡ、水素結合ドナーＤおよび相溶化剤Ｃの３種の構成部位が全て含まれていることを特徴とする、瀝青組成物。
【請求項２６】
請求項２５において、有機ゲル化剤が、アミン誘導体と、カルボン酸誘導体とを含むことを特徴とする、瀝青組成物。
【請求項２７】
請求項２５において、有機ゲル化剤が、アミノピリミジン誘導体と、バルビツール酸誘導体とを含むことを特徴とする、瀝青組成物。
【請求項２８】
請求項２５において、有機ゲル化剤が、スルホコハク酸誘導体と、フェノール誘導体とを含むことを特徴とする、瀝青組成物。
【請求項２９】
請求項１から２８のいずれか一項において、有機ゲル化分子が、モル質量１０００ｇ／ｍｏｌ以下であることを特徴とする、瀝青組成物。
【請求項３０】
請求項１から２９のいずれか一項において、有機ゲル化剤が、瀝青に対して０．１〜５質量パーセント含まれていることを特徴とする、瀝青組成物。
【請求項３１】
請求項１から３０のいずれか一項において、瀝青が、さらに、少なくとも１種のポリマーおよび／または少なくとも１種のフラックスを含むことを特徴とする、瀝青組成物。
【請求項３２】
請求項１から３１のいずれか一項において、瀝青が、常圧蒸留残渣、真空蒸留残渣、ビスブレーキング法の残渣、ブローイング法の残渣、これらの混合物およびこれらの組合せから選択されることを特徴とする、瀝青組成物。
【請求項３３】
瀝青質バインダ、特に、無水物系バインダ、瀝青質エマルション、ポリマー添加瀝青、またはフラックス添加瀝青を製造するための、請求項１から３２のいずれか一項に記載の瀝青組成物の使用。
【請求項３４】
表面化粧、加熱混合物、常温混合物、再生常温混合物、砂利エマルションまたは摩耗層を製造するための、骨材との混合物である、請求項３３に記載の瀝青組成物の使用。
【請求項３５】
密封膜、メンブレンまたは含浸層を製造するための、請求項３３に記載の瀝青組成物の使用。
【請求項３６】
請求項１から３２のいずれか一項に記載の瀝青組成物を製造する方法において、
有機ゲル化剤を、瀝青単体、ポリマーで改質された瀝青、ポリマーで改質されていない瀝青、瀝青質バインダの形態の瀝青に投入するか、無水物系バインダ、瀝青混合物もしくは表面化粧である状態の瀝青に投入するか、またはこれらの瀝青、バインダもしくは化粧の製造工程において投入され、１４０〜１８０℃の高温に加熱されることを特徴とする、
瀝青組成物の製造方法。
【請求項３７】
高温時での粘性を上昇させることなく、利用温度において硬質となる瀝青組成物を製造する、請求項３６に記載の瀝青組成物の製造方法。
【発明の詳細な説明】
【技術分野】
【０００１】
本発明は、瀝青（ビチューメン）の分野に属する。より詳細には、本発明は、有機ゲル化系添加剤を含有し、熱可逆的な粘度および硬度特性を有する瀝青組成物に関する。
【０００２】
本発明は、さらに、道路用途の分野（特に、道路舗装用バインダの製造）および産業用途の分野における、上記瀝青組成物の使用に関する。本発明は、さらに、上記瀝青組成物を調製する方法に関する。
【背景技術】
【０００３】
道路用途および産業用途の材料の製造に瀝青を使用することは、長く知られている。瀝青は、道路工事または土木工学の分野で用いられる主要な炭化水素系バインダである。瀝青をこれら様々な用途でバインダとして利用するには、特定の物理化学的特性が当該瀝青になければならない。最も重要な特性の１つとして、瀝青の硬度が挙げられる。舗装後の車両の通行によってわだち割れが生じないように、利用温度（舗装または舗設後の常温）において、瀝青の硬度は十分高くなければならない。また、極めて重要な他の特性として、瀝青の粘度が挙げられる。瀝青は、想定され得る最も低い塗布温度において十分な流動性を有していなければならない。したがって、瀝青質バインダを使用する際には、利用温度において瀝青が硬質であること、および高温時に粘度が低いことの両方が要求される。
【０００４】
瀝青は、原油の常圧蒸留および／または真空蒸留によって生じる残渣から一般的に得られるが、天然瀝青、アスファルトまたは瀝青砂の軽質留分を取り除くことによっても得ることができる。瀝青の硬度を調整する目的で、これらを極めて高温または低圧で再蒸留して軽質留分を取り除くことも可能である。
【０００５】
実際に、構成成分として重質留分を多く含むほど、瀝青の硬度は上昇する。しかし、上記の方法は、常に十分に効率的ではなく、重質留分から軽質留分を完全に取り除くことはできない。
【０００６】
瀝青の硬度を上げる他の手段として、瀝青に対する吹き込み（ブローイング）が挙げられる。ブローン瀝青は、ブローイングユニット内で、原料の瀝青に空気流および／または酸素流を通すことによって製造される。この作業は、酸化触媒、例えばリン酸の存在下で実行されてよい。一般的に、このブローイング作業は、約２００〜３００℃の高温で、典型的には３０分から２時間の比較的長時間のあいだ連続的に、またはバッチ方式で行われる。このブローイング法には、幾つかの欠点がある。第１に、ブローン瀝青は、ブローイングする前の瀝青よりも劣化しやすい。さらに、ブローン瀝青の製造には、この目的のために特別に設けられるブローイング装置が必要となる。ブローン瀝青の主な欠点の１つとして、ある温度での粘度が、ブローイングする前の瀝青の粘度よりも高くなることが挙げられる。
【０００７】
この高粘度に関連する他の欠点として、ブローン瀝青の場合、同じ種類のブローイングされていない瀝青よりも高い塗布温度にまで加熱する必要がある。そのため、エネルギー消費が増加し、また、追加の保護手段を作業者のために用意する必要が生じてしまう。
【０００８】
瀝青の硬度を上げる他の手段として、ポリマーを添加することが挙げられる。本発明の出願人は、ポリマーを含有する瀝青組成物を最初に開発して特許を得た企業のうちの１つである（特許文献１、特許文献２、特許文献３および特許文献４）。これらのポリマーによって、特に、バインダの凝集力を向上させたり、バインダの弾性を向上させたり、瀝青の塑性域を広げたり、耐変形性を向上させたり、さらには、針入度を低下させて瀝青の硬度を向上させたりすることができる。すなわち、利用温度でのこれらの特性は、明らかに改善される。しかしながら、瀝青組成物にポリマーを添加すると、高温時での当該瀝青組成物の粘度は一般的に増加する。したがって、ポリマーが添加された瀝青組成物を、道路に対して塗布可能とするには、ポリマーを含まない同種類の瀝青質バインダよりも高い塗布温度にまで加熱しなければならない。これらのポリマー添加型瀝青を使用する際には、ブローン瀝青について説明した欠点と同一の欠点が存在することに留意する必要がある。
【０００９】
本発明の出願人は、特許文献５において、瀝青に硬化剤を投入する工程を伴う化学発泡法を開示しており、この添加剤を投入することにより、利用温度における瀝青の硬度を上昇させながら、高温時での粘度の上昇を抑えている。
【先行技術文献】
【特許文献】
【００１０】
【特許文献１】仏国特許出願公開第２３７６１８８号明細書
【特許文献２】仏国特許出願公開第７８１８５３４号明細書
【特許文献３】欧州特許第０７９９２８０号明細書
【特許文献４】欧州特許第０６９０８９２号明細書
【特許文献５】仏国特許出願公開第２８８９１９８号明細書
【発明の概要】
【発明が解決しようとする課題】
【００１１】
本発明の出願人は研究を続け、高温時での粘度を上昇させることなく、利用時の環境温度において瀝青を硬化させることが可能な他の化合物を模索してきた。そして本発明の出願人は、利用温度では、ポリマーが添加された瀝青の硬度特性を有しつつ、高温時には、ポリマーが添加された瀝青の特性を有していないという新しい瀝青組成物を開発した。
【課題を解決するための手段】
【００１２】
上記目的に関し、本発明は、主成分として少なくとも１種の瀝青と、副成分として少なくとも１種の化学的な添加剤とを含む瀝青組成物に関するものであり、前記化学的な添加剤は、モル質量２０００ｇ／ｍｏｌ以下の有機ゲル化分子間に水素結合のネットワークを形成する有機ゲル化剤であって、この有機ゲル化剤は、少なくとも１種の水素結合ドナーＤ、少なくとも１種の水素結合アクセプターＡ、および瀝青に相溶可能な少なくとも１種の相溶性部位Ｃを含み、前記相溶性部位Ｃは、炭素数が少なくとも４である少なくとも１つの炭化水素の直鎖；原子数が３〜８である少なくとも１種の脂肪族環；または各環の原子数が５または６であり、脂肪族環であるか、または一部が芳香族環もしくは全体が芳香族環である少なくとも１種の縮合多環；から選択される基を、単独または組み合わせて有する。
【００１３】
好ましくは、ドナーＤは、窒素Ｎおよび／または酸素Ｏおよび／または硫黄Ｓから選択される、水素と結合しているかまたは水素と親和性を保持しているヘテロ原子を含む。
【００１４】
好ましくは、ドナーＤは、アルコール類、チオール類、フェノール類、第一級アミン類、第二級アミン類、第四級アンモニウム類、アミド類、尿素類、ヒドラジン類、カルボン酸類、オキシム類、ヒドラゾン類、イミン類およびこれらの組合せから選択される単位を形成する。
【００１５】
好ましくは、アクセプターＡは、酸素Ｏおよび／または硫黄Ｓおよび／または窒素Ｎおよび／またはリンＰから選択され、二重結合を有するヘテロ原子を含む。
【００１６】
好ましくは、アクセプターＡは、Ｃ＝Ｏ基、Ｓ＝Ｏ基、Ｎ＝Ｏ基またはＰ＝Ｏ基から選択される基を有し、且つその直鎖状または環状の炭化水素基に酸素Ｏ、硫黄Ｓ、窒素ＮまたはリンＰのヘテロ原子を含む単位であってもよい。
【００１７】
好ましくは、アクセプターＡは、アルコール類、フェノール類、アミド類、エステル類、尿素類、ヒドラジン類、酸類、ケトン類、アルデヒド類、ラクトン類、ラクタム類、無水物類（酸無水物類）、イミド類、スルホキシド類、スルホン類、スルホン酸塩類、硫酸塩類、亜硫酸塩類、スルホン酸類、硫化物類、エーテル類、ホスフィン類、亜リン酸塩類、ホスホン酸塩類、リン酸塩類、亜硝酸塩類または硝酸塩類、およびこれらの組合せから選択される。
【００１８】
一実施形態によると、有機ゲル化剤は、アルキルアミドイミダゾリジンやアルキルアミドイミダゾリン系化合物を除く。
【００１９】
一実施形態において、有機ゲル化剤は、同一の化学構造の有機ゲル化分子を含む。
【００２０】
一実施形態によると、有機ゲル化剤は、一般式である下記の式（Ｉ）によって表される化合物を少なくとも１種含む：
Ｒ−（ＮＨ）ｎＣＯＮＨ−（Ｘ）ｍ−ＮＨＣＯ（ＮＨ）ｎ−Ｒ’
式中、Ｒ基およびＲ’基は、同一または異なって、直鎖、分岐鎖または環鎖の、飽和または不飽和の炭化水素鎖を含み、この炭化水素鎖は炭素数が１〜２２であり、任意で置換されていてもよく、また、ヘテロ原子および／または炭化水素環および／またはヘテロ環を任意で含んでいてもよく、
Ｘ基は、直鎖、環鎖または分岐鎖の、飽和または不飽和の炭化水素鎖を含み、この炭化水素鎖は炭素数が１〜２２であり、任意で置換されていてもよく、また、任意でヘテロ原子および／または炭化水素環および／またはヘテロ環を任意で含んでいてもよく、
ｎおよびｍは、互いに独立で、それぞれ０または１の整数である。
【００２１】
好ましくは、有機ゲル化剤は、上記式（Ｉ）においてｎおよびｍが０のときにヒドラジド結合を含む。
【００２２】
好ましくは、有機ゲル化剤は、上記式（Ｉ）においてｎが０でｍが１のときに２つのアミド結合を含む。
【００２３】
好ましくは、有機ゲル化剤は、上記式（Ｉ）においてｎおよびｍが１のときに２つの尿素結合を含む。
【００２４】
一実施形態によると、上記式（Ｉ）のＲ基および／またはＲ’基は、炭素数が４〜２２の脂肪族炭化水素鎖を含み、特に、Ｃ４Ｈ９基、Ｃ５Ｈ１１基、Ｃ９Ｈ１９基、Ｃ１１Ｈ２３基、Ｃ１２Ｈ２５基、Ｃ１７Ｈ３５基、Ｃ１８Ｈ３７基、Ｃ２１Ｈ４３基またはＣ２２Ｈ４５基から選択される基である。
【００２５】
上記式（Ｉ）のＸ基は、炭素数１または２の脂肪族炭化水素鎖を含むものであってもよい。
【００２６】
上記式（Ｉ）のＸ基は、ＣＨ２基によって結合された炭素数６の２つの環を含むものであってもよく、且つ前記環は、脂肪族環または芳香族環であってもよい。
【００２７】
一実施形態によると、有機ゲル化剤は、一般式である下記の式（ＩＩ）によって表される化合物を少なくとも１種含む：
（Ｒ−ＮＨＣＯ）ｘ−Ｚ−（ＮＨＣＯ−Ｒ’）ｙ
式中、ＲおよびＲ’は、同一または異なって、直鎖、分岐鎖または環鎖の、飽和または不飽和の炭化水素鎖を含み、この炭化水素鎖は炭素数が１〜２２であり、任意で置換されていてもよく、また、ヘテロ原子および／または炭化水素環および／またはヘテロ環を任意で含んでいてもよく、
Ｚは、以下の基から選択される三官能基を表しており、
ｘおよびｙは、０から３の数値をとる異なる整数であり、ｘ＋ｙ＝３となる。
【００２８】
【化１】
2010516851.tif 000002
【００２９】
一実施形態によると、有機ゲル化剤（ＩＩＩ）は、少なくとも１種のソルビトール誘導体を含む。このソルビトール誘導体は、アルデヒドとＤ−ソルビトールとの反応生成物である。
【００３０】
好ましくは、有機ゲル化剤は、１，３：２，４−ジ−O−ベンジリデン−D−ソルビトールである。
【００３１】
一実施形態によると、有機ゲル化剤は、一般式である下記の式（ＩＶ）によって表される化合物を少なくとも１種含む：
【００３２】
Ｒ’’−（ＣＯＯＨ）ｚ
式中、Ｒ’’は、炭化数が４〜６８、好ましくは４〜５４、より好ましくは４〜３６の飽和または不飽和の、直鎖または分岐鎖であり、
ｚは、２〜４の整数である。
【００３３】
好ましくは、有機ゲル化剤は、一般式ＨＯＯＣ−ＣｗＨ２ｗ−ＣＯＯＨの二塩基酸（上記式（ＩＶ）においてｚ＝２およびＲ’’＝ＣｗＨ２ｗ）であり、式中、ｗは、４〜２２、好ましくは、４〜１２の整数である。
【００３４】
好ましくは、有機ゲル化剤は、アジピン酸類、ピメリン酸類、スベリン酸類、アゼライン酸類、セバシン酸類、ウンデカン二酸類、１，２−ドデカン二酸類またはテトラデカン二酸類から選択される二塩基酸である。
【００３５】
一実施形態によると、有機ゲル化剤は、一般式である下記の式（Ｖ）によって表される化合物を少なくとも１種含むものであってもよい：
【００３６】
【化２】
2010516851.tif 000003
【００３７】
式中、Ｙ基およびＹ’基は、互いに独立で、Ｈ、−（ＣＨ２）ｑ−ＣＨ３、−（ＣＨ２）ｑ−ＮＨ２、−（ＣＨ２）ｑ−ＯＨ，−（ＣＨ２）ｑ−ＣＯＯＨ、または
【００３８】
【化３】
2010516851.tif 000004
【００３９】
から選択される原子または基であり、
ｑは、２〜１８、好ましくは２〜１０、より好ましくは２〜４の整数であり、
ｐは、２以上、好ましくは、２または３の整数である。
【００４０】
好ましくは、有機ゲル化剤は、下記式で表される：
【００４１】
【化４】
2010516851.tif 000005
【００４２】
一実施形態によると、有機ゲル化剤は、一般式である下記の式（ＶＩ）によって表される化合物を少なくとも１種含む：
Ｒ−ＮＨ−ＣＯ−ＣＯ−ＮＨ−Ｒ’
−式中、ＲおよびＲ’は、同一または異なって、直鎖、分岐鎖または環鎖の、飽和または不飽和の炭化水素鎖であり、この炭化水素鎖は炭素数が１〜２２であり、任意で置換されていてもよく、また、ヘテロ原子および／または炭化水素環および／またはヘテロ環を任意で含んでいてもよい。
【００４３】
一実施形態によると、有機ゲル化剤（ＶＩＩ）は、異なる化学構造の有機ゲル化分子を少なくとも２種含むものであってもよく、前記有機ゲル化剤には、水素結合アクセプターＡ、水素結合ドナーＤおよび相溶化部位Ｃの３種の構成部位が全て含まれる。
【００４４】
好ましくは、有機ゲル化剤は、アミン誘導体と、カルボン酸誘導体とを含む。
【００４５】
好ましくは、有機ゲル化剤は、アミノピリミジン誘導体と、バルビツール酸誘導体とを含む。
【００４６】
好ましくは、有機ゲル化剤は、スルホコハク酸誘導体と、フェノール誘導体とを含む。
【００４７】
一実施形態によると、有機ゲル化分子は、モル質量が１０００ｇ／ｍｏｌ以下である。
【００４８】
一実施形態によると、有機ゲル化剤は、瀝青に対して０．１〜５質量パーセント含まれる。
【００４９】
一実施形態によると、瀝青は、さらに、少なくとも１種のポリマーおよび／または少なくとも１種のフラックスを含む。
【００５０】
好ましくは、瀝青は、常圧蒸留残渣、真空蒸留残渣、ビスブレーキング法の残渣、ブローイング法の残渣、これらの混合物およびこれらの組合せから選択される。
【００５１】
本発明は、さらに、瀝青質バインダ、特に、無水物系バインダ、瀝青質エマルション、ポリマー添加瀝青、またはフラックス添加瀝青を製造するための、上記瀝青組成物の使用に関する。これら瀝青質バインダと骨材とを組み合わせることにより、表面化粧（surface dressing）、加熱混合物（hot mix）、常温混合物（cold mix）、再生常温混合物（cold-cast mix）、砂利エマルション（gravel emulsion）または摩耗層（wearing course）を製造することができる。本発明の瀝青組成物は、密封膜（sealing membrane）、メンブレン（membrane）もしくは含浸層（impregnation layer）などの道路用途または産業用途に適用することができる。
【００５２】
さらに、本発明は、高温時での粘性を上昇させることなく利用温度において硬質となる瀝青組成物を製造する方法に関し、この製造方法では、有機ゲル化剤を、瀝青単体に対してまたは組成物の製造工程において、１４０〜１８０℃の温度で、ポリマー改質瀝青、瀝青質バインダの形態の瀝青に投入するか、または無水物系バインダ、コーティング材もしくは表面化粧である状態の瀝青に投入してもよい。
【発明の効果】
【００５３】
本発明の利点は、使用する瀝青の硬度とは無関係に、想定される各用途に適した瀝青組成物を調製できることである。つまり、硬質な瀝青組成物を、使用する原油の性質にも、使用する瀝青に含まれる軽質留分の量にも影響されずに製造できる。
【図面の簡単な説明】
【００５４】
【図１】実施例１の瀝青組成物Ｃ６を、様々な温度で赤外分光分析装置にかけた際のスペクトルを示すグラフである。
【図２】実施例１の瀝青組成物Ｃ６におけるＮＨ結合の強度を温度の関数として示すグラフである。
【発明を実施するための形態】
【００５５】
本発明の意味における有機ゲル化剤とは、同一または異なる化学構造の、いわゆる有機ゲル化分子を複数組み合わせたものを指す。瀝青において、これら有機ゲル化分子は、互いに物理的に相互作用することにより自己凝集し、３次元の超分子ネットワークを形成して瀝青をゲル化することができる。有機ゲル化分子が互いに緊密に充填されることにより、瀝青における分子を捕捉した繊維状のネットワークが形成される。
【００５６】
有機ゲル化分子は、１０〜６０℃の利用温度では、共有結合で結合せずに、詳細には、水素結合で互いに結合している。これらの水素結合は、瀝青が高温に加熱されると消滅する。つまり、利用温度では、多数の有機ゲル化分子で構成される有機ゲル化剤を「超分子」ポリマーに例えることができ、こうして改質された瀝青は、一般的な瀝青／ポリマー組成物の特性（特に、硬度）を得る。利用温度において、有機ゲル化分子の凝集が引き起こすゲル化により、瀝青媒質の粘度が増し、これによって硬度が上昇する。瀝青は自身の重量で流動できなくなり、有機ゲル化剤を添加する前の瀝青と比べて、利用温度での硬度が上昇する。一方で、この瀝青組成物を加熱すると、有機ゲル化剤を安定させていた相互作用は消え、瀝青は添加剤を含まない場合の特性を取り戻す。つまり、高温時の瀝青組成物は、添加剤を含まない場合の瀝青の粘度を有する。
【００５７】
有機ゲル化分子間の物理的な相互作用は様々であり、詳細には、水素結合ドナーＤと水素結合アクセプターＡとの水素結合型相互作用、不飽和環同士のπ相互作用、極性相互作用およびこれらの組合せが含まれる。有機ゲル化分子は、隣り合う分子との間に、単一または複数の種類の相互作用を確立し得る。これらの相互作用のうちのどれが確立するかは、有機ゲル化分子の構造によって定まる。
【００５８】
本発明の枠組み内において、複数の有機ゲル化分子で構成される有機ゲル化剤は、水素結合を形成可能な基を複数含んでいる。これら水素結合を形成するために、有機ゲル化剤は、少なくとも１種の水素結合アクセプターＡおよび少なくとも１種の水素結合ドナーＤを含んでいる。
【００５９】
瀝青をゲル化かつ硬化させるために、有機ゲル化剤は、高温の瀝青に可溶なものである必要がある。瀝青の主要な化学的構成成分は、アスファルテンとマルテンである。アスファルテンは、多数の縮合芳香族環およびナフテン環で構成される化合物、特に、ヘテロ環化合物である。マルテンは、長いパラフィン鎖で主に構成される。そのため、本発明の有機ゲル化剤は、当該有機ゲル化剤を瀝青の化合物と相溶可能にする少なくとも１種の化学基Ｃを含む。この相溶性部位Ｃは、瀝青のマルテン留分に相溶可能な少なくとも１つの炭化水素の長鎖；炭素数が３〜８の少なくとも１種の脂肪族環；または各環の原子数が５または６であり、脂肪族環であるか、または一部が芳香族環もしくは全体が芳香族環であり、瀝青のアスファルテン留分に相溶可能な少なくとも１種の縮合多環；から選択される基を単独でまたは組み合わせて有してもよい。
【００６０】
したがって、本発明の好ましい一実施形態によると、有機ゲル化剤は、有機ゲル化分子間で水素結合を形成するための少なくとも１種の水素結合ドナーＤと；少なくとも１種の水素結合アクセプターＡと；炭素数が少なくとも４の炭化水素の直鎖を少なくとも１つ含み、瀝青に相溶可能な少なくとも１種の相溶性部位Ｃとを含む。つまり、この炭化水素の直鎖は、共有結合した少なくとも４つの炭素原子、好ましくは、隣り合った少なくとも４つの炭素原子を含む。
【００６１】
相溶性部位Ｃにより、瀝青に対する有機ゲル化剤の可溶性が向上するのみでなく、有機ゲル化分子間の相互作用を強化することもできる。
【００６２】
本発明の他の好ましい実施形態によると、有機ゲル化剤は、有機ゲル化分子間で水素結合を形成するための少なくとも１種の水素結合ドナーＤと；少なくとも１種の水素結合アクセプターＡと；炭素数が３〜８である少なくとも１種の脂肪族環を含む、少なくとも１種の相溶性部位Ｃとを含んでいる。
【００６３】
本発明の他の好ましい実施形態によると、有機ゲル化剤は、有機ゲル化分子間で水素結合を形成するための少なくとも１種の水素結合ドナーＤと；少なくとも１種の水素結合アクセプターＡと；各環の原子数が５または６であり、脂肪族環であるか、または一部が芳香族環もしくは全体が芳香族環である少なくとも１種の縮合多環系を含む、瀝青に相溶可能な少なくとも１種の相溶性部位Ｃとを含んでいる。これら多環系は、その構造により、瀝青のアスファルテン留分との相溶性を実現する。
【００６４】
本発明の好ましい一実施形態によると、水素結合ドナーＤは、窒素Ｎおよび／または酸素Ｏおよび／または硫黄Ｓから選択され、水素と結合しているかまたは水素と親和性を保持しているヘテロ原子を含む。
【００６５】
本発明の好ましい一実施形態によると、水素結合アクセプターＡは、酸素Ｏおよび／または硫黄Ｓおよび／または窒素Ｎおよび／またはリンＰから選択され、二重結合を有するヘテロ原子を含む。
【００６６】
よって、ドナーＤは、アルコール類、チオール類、フェノール類、第一級アミン類、第二級アミン類、第四級アンモニウム類、アミド類、尿素類、ヒドラジン類、カルボン酸類、オキシム類、ヒドラゾン類、イミン類およびこれらの組合せから選択される化合物を形成する単位であってもよい。
【００６７】
アクセプターＡは、Ｃ＝Ｏ基、Ｓ＝Ｏ基、Ｎ＝Ｏ基またはＰ＝Ｏ基から選択される基を有し、且つその直鎖状または環状の炭化水素基に、酸素Ｏ、硫黄Ｓ、窒素ＮまたはリンＰのヘテロ原子を含む単位であってもよい。
【００６８】
好ましくは、アクセプターＡは、アルコール類、フェノール類、アミド類、エステル類、尿素類、ヒドラジン類、カルボン酸類、ケトン類、アルデヒド類、ラクトン類、ラクタム類、酸無水物類、イミド類、スルホキシド類、スルホン類、スルホン酸塩類、硫酸塩類、亜硫酸塩類、スルホン酸類、硫化物類、エーテル類、ホスフィン類、亜リン酸塩類、ホスホン酸塩類、リン酸塩類、亜硝酸塩類もしくは硝酸塩類、およびこれらの組合せから選択される化合物を形成する単位である。
【００６９】
本発明によると、有機ゲル化剤は、全て同一の化学構造の有機ゲル化分子を複数含むものであってもよい。この場合、３つの構成単位であるアクセプターＡ、ドナーＤおよび相溶性部位Ｃは、有機ゲル化分子の各々に存在しており、瀝青相にゲルを形成することができる。
【００７０】
本発明に使用できる有機ゲル化剤は、特に、P. TerechおよびR. G. Weissによる「Low molecular mass gelators of organic liquids and the properties of their gels」（Chem. Rev. 1997, 97, 3133-3159）という論文に記載された有機ゲル化剤である。
【００７１】
より詳細には、本発明の有機ゲル化剤は、下記の式（Ｉ）によって表される有機ゲル化分子を含むものであってもよい：
Ｒ−（ＮＨ）ｎＣＯＮＨ−（Ｘ）ｍ−ＮＨＣＯ（ＮＨ）ｎ−Ｒ’  （Ｉ）
式中、ＲおよびＲ’は、同一または異なって、直鎖、分岐鎖または環鎖の、飽和または不飽和の炭化水素鎖を含み、この炭化水素鎖は炭素数が１〜２２であり、任意で置換されていてもよく、また、ヘテロ原子および／または炭化水素環および／またはヘテロ環を任意で含んでいてもよく、
Ｘは、直鎖、環鎖または分岐鎖の、飽和または不飽和の炭化水素鎖を含み、この炭化水素鎖は炭素数が１〜２２であり、任意で置換されていてもよく、また、任意でヘテロ原子および／または炭化水素環および／またはヘテロ環を任意で含んでいてもよく、
ｎおよびｍは、互いに独立でそれぞれ０または１の整数である。
【００７２】
本発明の一変形例において、前記整数ｍは０である。この場合、Ｒ−（ＮＨ）ｎＣＯＮＨ基およびＮＨＣＯ（ＮＨ）ｎ−Ｒ’基は、ＣＯＮＨ−ＮＨＣＯのヒドラジド結合によって共有結合する。この場合、Ｒ基、Ｒ’基またはこれら両方が相溶性部位Ｃを構成することになる。これらＲ基またはＲ’基は、炭素数が少なくとも４である少なくとも１つの炭化水素鎖；原子数が３〜８である少なくとも１種の脂肪族環；または各環の原子数が５または６であり、脂肪族環であるか、または一部が芳香族環もしくは全体が芳香族環である少なくとも１種の縮合多環；から選択される基を、単独または組み合わせて含む。
【００７３】
好ましくは、ＲおよびＲ’は、同一または異なって、炭素数が４〜２２の脂肪族炭化水素の直鎖である。好ましい飽和炭化水素の直鎖として、Ｃ４Ｈ９基、Ｃ５Ｈ１１基、Ｃ９Ｈ１９基、Ｃ１１Ｈ２３基、Ｃ１２Ｈ２５基、Ｃ１７Ｈ３５基、Ｃ１８Ｈ３７基、Ｃ２１Ｈ４３基およびＣ２２Ｈ４５基が挙げられる。
【００７４】
本発明の他の変形例において、前記整数ｍは１である。この場合、Ｒ基および／またはＲ’基および／またはＸ基が相溶性部位Ｃを構成することになる。これらＲ基および／またはＲ’基および／またはＸ基は、炭素数が少なくとも４である少なくとも１つの炭化水素鎖；原子数が３〜８である少なくとも１種の脂肪族環；または各環の原子数が５または６であり、脂肪族環であるか、または一部が芳香族環もしくは全体が芳香族環である少なくとも１種の縮合多環；から選択される基を、単独または組み合わせて含む。
【００７５】
好ましくは、Ｘ基は、炭素数が１〜２２の飽和炭化水素の直鎖を表す。好ましくは、Ｘ基は、Ｃ２Ｈ４基およびＣ３Ｈ６基から選択される。
【００７６】
また、Ｘ基は、シクロヘキシル基またはフェニル基であってもよく、Ｒ−（ＮＨ）ｎＣＯＮＨ基およびＮＨＣＯ（ＮＨ）ｎ−Ｒ’基がオルト位置、メタ位置またはパラ位置についていてもよい。さらに、Ｒ−（ＮＨ）ｎＣＯＮＨ基およびＮＨＣＯ（ＮＨ）ｎ−Ｒ’基が、互いにシス位置またはトランス位置にあってもよい。また、Ｘ基が環基である場合、この環は、２つの主要なＲ−（ＮＨ）ｎＣＯＮＨ基およびＮＨＣＯ（ＮＨ）ｎ−Ｒ’基の他に、別の置換基を有していてもよい。
【００７７】
また、Ｘ基は、２つ以上の縮合または非縮合の脂肪族環および／または芳香族環を含むものであってもよい。つまり、本発明の好ましい一変形例によると、Ｘ基は、任意で置換されてもよいＣＨ２基によって結合された２つの脂肪族環を含む基であり、例えば、以下の式で表される：
【００７８】
【化５】
2010516851.tif 000006
【００７９】
本発明の他の変形例によると、Ｘ基は、任意で置換されてもよいＣＨ２基によって結合された２つの芳香族環を含む基であり、例えば、以下の式で表される：
【００８０】
【化６】
2010516851.tif 000007
【００８１】
本発明の好ましい有機ゲル化剤として、以下の式に相当するヒドラジド誘導体が挙げられる：
Ｃ５Ｈ１１−ＣＯＮＨ−ＮＨＣＯ−Ｃ５Ｈ１１
Ｃ９Ｈ１９−ＣＯＮＨ−ＮＨＣＯ−Ｃ９Ｈ１９
Ｃ１１Ｈ２３−ＣＯＮＨ−ＮＨＣＯ−Ｃ１１Ｈ２３
Ｃ１７Ｈ３５−ＣＯＮＨ−ＮＨＣＯ−Ｃ１７Ｈ３５
Ｃ２１Ｈ４３−ＣＯＮＨ−ＮＨＣＯ−Ｃ２１Ｈ４３
【００８２】
さらに、本発明の好ましい有機ゲル化剤としてジアミドも挙げられ、好ましいジアミドは、Ｎ，Ｎ’−エチレンジ（ステアリルアミド）、すなわちＣ１７Ｈ３５−ＣＯＮＨ−ＣＨ２−ＣＨ２−ＮＨＣＯ−Ｃ１７Ｈ３５である。
【００８３】
本発明の有機ゲル化剤として他に好ましい化合物はウレイド誘導体であり、このうち、ある特定の尿素類である４，４’−ビス（ドデシルアミノカルボニルアミノ）ジフェニルメタンは以下の式で表される：
【００８４】
Ｃ１２Ｈ２５−ＮＨＣＯＮＨ−Ｃ６Ｈ４−ＣＨ２−Ｃ６Ｈ４−ＮＨＣＯＮＨ−Ｃ１２Ｈ２５
【００８５】
さらに、本発明の有機ゲル化剤は、以下の式（ＩＩ）によって表される有機ゲル化分子を含むものであってもよい：
（Ｒ−ＮＨ−ＣＯ）ｘ−Ｚ−（ＮＨ−ＣＯ−Ｒ’）ｙ  （ＩＩ）
式中、ＲおよびＲ’は、同一または異なって、直鎖、分岐鎖または環鎖の、飽和または不飽和の炭化水素鎖を含み、この炭化水素鎖は炭素数が１〜２２であり、任意で置換されていてもよく、また、ヘテロ原子および／または炭化水素環および／またはヘテロ環を任意で含んでいてもよく、
Ｚは、以下の基から選択される三官能基を表し、
ｘおよびｙは、０から３の互いに異なる整数であり、ｘ＋ｙ＝３となる；
【００８６】
【化７】
2010516851.tif 000008
【００８７】
上記の式（ＩＩ）に相当する好ましい化合物として、ｘが０であり、ＺがＺ２であって、Ｒ’がＣ９Ｈ１９基であって、以下の式で表される、Ｎ２，Ｎ４，Ｎ６−トリデシルメラミンが挙げられる。
【００８８】
【化８】
2010516851.tif 000009
【００８９】
上記の式（ＩＩ）に相当する他の好ましい化合物としては、ｘが０であり、ＺがＺ２であり、Ｒ’が、炭素数が１〜２２、好ましくは２〜１８、より好ましくは５〜１２の飽和炭化水素の直鎖である化合物が挙げられる。
【００９０】
上記の式（ＩＩ）に相当する他の好ましい化合物としては、ｙが０であり、ＺがＺ１である化合物が挙げられ、その化合物は以下の式で表される。
【００９１】
【化９】
2010516851.tif 000010
【００９２】
上記式において、Ｒは以下の基から単一種または複数種が選択される。
【００９３】
【化１０】
2010516851.tif 000011
【００９４】
上記の式（ＩＩ）に相当する他の好ましい化合物としては、ｙが０であり、ＺがＺ１であり、Ｒが、炭素数が１〜２２、好ましくは８〜１２の飽和炭化水素の直鎖である化合物が挙げられる。
【００９５】
さらに、本発明の有機ゲル化剤は、ソルビトール誘導体（ＩＩＩ）、特に、１，３：２，４−ジ−O−ベンジリデン−D−ソルビトールを含むものであってもよい。
【００９６】
ソルビトール誘導体とは、ソルビトールから得られる任意の反応生成物を指し、好ましくは、アルデヒドとソルビトールとを反応させることによって得られる任意の反応生成物である。この縮合反応によって、ソルビトール誘導体であるソルビトールアセタールが得られる。１，３：２，４−ジ−O−ベンジリデン−D−ソルビトールは、１ｍｏｌのＤ−ソルビトールと２ｍｏｌのベンズアルデヒドとを反応させることによって得られ、以下の式で表される。
【００９７】
【化１１】
2010516851.tif 000012
【００９８】
つまり、ソルビトール誘導体は、任意のアルデヒド縮合生成物であってもよく、特に、芳香族とソルビトールとの縮合生成物であってもよい。したがって、ソルビトール誘導体は、以下の式を有するものが得られる。
【００９９】
【化１２】
2010516851.tif 000013
【０１００】
上記式において、Ａｒ１およびＡｒ２は、任意で芳香族環によって置換されてもよい。
【０１０１】
ソルビトール誘導体として、１，３：２，４−ジ−O−ベンジリデン−D−ソルビトールの他にも、例えば、１，３：２，４：５，６−トリ−O−ベンジリデン−D−ソルビトール、２，４−モノ−O−ベンジリデン−D−ソルビトール、１，３：２，４−ビス（ｐ−メチルベンジリデン）ソルビトール、１，３：２，４−ビス（３，４−ジメチルベンジリデン）ソルビトール、１，３：２，４−ビス（ｐ−エチルベンジリデン）ソルビトール、１，３：２，４−ビス（ｐ−プロピルベンジリデン）ソルビトール、１，３：２，４−ビス（ｐ−ブチルベンジリデン）ソルビトール、１，３：２，４−ビス（ｐ−エトキシベンジリデン）ソルビトール、１，３：２，４−ビス（ｐ−クロロベンジリデン）ソルビトール、１，３：２，４−ビス（ｐ−ブロモベンジリデン）ソルビトール、１，３：２，４−ジ−O−メチルベンジリデン−D−ソルビトール、１，３：２，４−ジ−O−ジメチルベンジリデン−D−ソルビトール、１，３：２，４−ジ−O−（４−メチルベンジリデン）−D−ソルビトール、１，３：２，４−ジ−O−（４，３−ジメチルベンジリデン）−D−ソルビトールが挙げられる。
【０１０２】
ソルビトールの代わりに、例えばキシリトールおよび／またはマニトールおよび／またはリビトールなどの任意の他の多価アルコールを使用してもよい。
【０１０３】
さらに、本発明の他の有機ゲル化剤は、下記の一般式（ＩＶ）の有機ゲル化分子を含有するものであってもよい：
Ｒ’’−（ＣＯＯＨ）ｚ  （ＩＶ）
式中、Ｒ’’は、炭化数が４〜６８、好ましくは４〜５４、より好ましくは４〜３６の飽和または不飽和の、直鎖または分岐鎖の炭化水素であり、ｚは、２〜４の整数である。
【０１０４】
式（ＩＶ）に相当する有機ゲル化剤は、二塩基酸（ｚ＝２）、三塩基酸（ｚ＝３）または四塩基酸（ｚ＝４）であってもよい。これらのうち、好ましい有機ゲル化剤は、ｚ＝２の二塩基酸である。同様に、好ましいＲ’’基は、式ＣｗＨ２ｗで表され、ｗが４〜２２、好ましくは４〜１２の整数である、飽和長鎖である。好ましくは、前記二塩基酸は、一般式ＨＯＯＣ−ＣｗＨ２ｗ−ＣＯＯＨで表され、ｗが４〜２２、好ましくは４〜１２の整数であり、ｚ＝２およびＲ’’＝ＣｗＨ２ｗである。
【０１０５】
好ましい二塩基酸は次のようなものである：ｗ＝４のアジピン酸または１，６−ヘキサン二酸；ｗ＝５のピメリン酸または１，７−ヘプタン二酸；ｗ＝６のスベリン酸または１，８−オクタン二酸；ｗ＝７のアゼライン酸または１，９−ノナン二酸；ｗ＝８のセバシン酸または１，１０−デカン二酸；ｗ＝９のウンデカン二酸；ｗ＝１０の１，２−ドデカン二酸；ｗ＝１２のテトラデカン二酸。
【０１０６】
また、前記二塩基酸は、不飽和脂肪酸のダイマー（二量体）の二塩基酸であってもよく、すなわち、少なくとも１種の不飽和脂肪酸で、例えば単一種の不飽和脂肪酸または２種の異なる不飽和脂肪酸で構成されるダイマーであってもよい。不飽和脂肪酸のダイマーによる二塩基酸は、一般的に、少なくとも１種の不飽和脂肪酸の分子間二量化反応（例えば、ディールズアルダー反応（Diels Alder reaction））によって得られる。好ましくは、単一種の不飽和脂肪酸が二量化されたものである。好ましくは、Ｃ８〜Ｃ３４、より好ましくは、Ｃ１２〜Ｃ２２、さらに好ましくは、Ｃ１０〜Ｃ２０、なおいっそう好ましくは、Ｃ１８の不飽和脂肪酸の二量化によってダイマーが生成される。脂肪酸で構成される好ましいダイマーは、リノール酸の二量化によって得られたものであり、この後、このリノール酸の単位を部分的または全体的に水素化してもよい。脂肪酸で構成される他の好ましいダイマーは、ＨＯＯＣ−（ＣＨ２）７−ＣＨ＝ＣＨ−（ＣＨ２）７−ＣＯＯＨの式で表されるものである。脂肪酸で構成される他の好ましいダイマーは、リノール酸メチルの二量化によって得られたものである。同様に、本発明で用いられる有機ゲル化剤は、少なくとも１種の脂肪酸の三量化によって得られる三塩基脂肪酸および少なくとも１種の脂肪酸の四量化によって得られる四塩基脂肪酸であってもよい。
【０１０７】
他の有機ゲル化剤は、以下の一般式（Ｖ）で表される有機ゲル化分子を含有するものであってもよい。
【０１０８】
【化１３】
2010516851.tif 000014
【０１０９】
上記式において、Ｙ基およびＹ’基は、互いに独立して、Ｈ、−（ＣＨ２）ｑ−ＣＨ３、−（ＣＨ２）ｑ−ＮＨ２、−（ＣＨ２）ｑ−ＯＨ、−（ＣＨ２）ｑ−ＣＯＯＨ、または
【０１１０】
【化１４】
2010516851.tif 000015
【０１１１】
から選択される原子または基を表し、
ｑは、２〜１８、好ましくは２〜１０、より好ましくは２〜４の整数であり、ｐは、２以上の整数、好ましくは２または３の整数である。
【０１１２】
式（Ｖ）に相当する好ましい有機ゲル化剤として、以下のような化合物が挙げられる。
【０１１３】
【化１５】
2010516851.tif 000016
【０１１４】
さらに、本発明の他の有機ゲル化剤として、一般式（ＶＩ）；Ｒ−ＮＨ−ＣＯ−ＣＯ−ＮＨ−Ｒ’で表される有機ゲル化分子を含む有機ゲル化剤が挙げられ、式中、ＲおよびＲ’は同一または異なって、任意で置換されていてもよく、また、ヘテロ原子および／または炭化水素環および／またはヘテロ環を任意で含んでいてもよい、炭素数が１〜２２の直鎖、分岐鎖または環鎖の、飽和または不飽和の炭化水素鎖である。
【０１１５】
好ましくは、ＲおよびＲ’は、同一または異なって、炭素数が１〜２２、好ましくは８〜１２の飽和炭化水素の直鎖を表す。
【０１１６】
さらに、本発明によると、有機ゲル化剤は、有機ゲル化分子が複数種の化学構造を有している有機ゲル化剤であってもよい。つまり、本発明の有機ゲル化剤（ＶＩＩ）は、異なる化学構造を有する少なくとも２種の有機ゲル化分子を含有するものであってもよい。２種類の有機ゲル化分子が存在する場合、水素結合アクセプターＡ、水素結合ドナーＤおよび相溶性基Ｃの３種の構成部位は、異なる化学構造の有機ゲル化分子で構成される有機ゲル化剤中にみられるが、これら２種の有機ゲル化分子において異なる配置で存在する。つまり、第１の有機ゲル化分子Ｔ１のおよび第２の有機ゲル化分子Ｔ２について考える場合、Ｔ１は構成部位ＡおよびＣを含み、Ｔ２は構成部位Ｄを含み得る。また、構成部位ＤおよびＣの組合せが第１の有機ゲル化分子Ｔ１に含まれ、Ａが第２の有機ゲル化分子Ｔ２に含まれる場合もあり得る。さらに、第１の種類Ｔ１が３つの構成部位Ａ、ＤおよびＣを含み、第２の種類Ｔ２も、異なる化学構造に基づく３つの構成部位Ａ、ＣおよびＤを有する場合も想定できる。これら３つの構成部位は、Ｔ１およびＴ２において同一の化学的性質でないか、またはＴ１およびＴ２で同様に分布していない。
【０１１７】
２種類の有機ゲル化分子を含む前記有機ゲル化剤（ＶＩＩ）として、アミン誘導体、アミノピリミジン誘導体またはフェノール誘導体から選択される誘導体と、カルボン酸誘導体、バルビツール酸誘導体またはスルホコハク酸誘導体から選択される誘導体との組合せが挙げられる。
【０１１８】
有機ゲル化剤（ＶＩＩ）の好ましい組合せとして、次のような組合せが挙げられる：アミン誘導体とカルボン酸誘導体との組合せ；アミノピリミジン誘導体とバルビツール酸誘導体との組合せ；フェノール誘導体とスルホコハク酸誘導体との組合せ。
【０１１９】
これらの組合せの中でも、特に、５−オクチル−２，４，６−トリアミノピリミジンと、５，５−ジオクチルバルビツール酸との組合せ、または５−オクチル−２，４，６−トリアミノピリミジンと、バルビツール酸との組合せが挙げられる。
【０１２０】
さらに、好ましい組合せとして、２ナフトール、タンニン酸または没食子酸ラウリルと、ジオクチルスルホコハク酸のナトリウム塩またはジヘキシルスルホコハク酸のナトリウム塩との組合せも挙げられる。
【０１２１】
本発明の範囲は、前述した分子の複数の異なる組合せ、特に、式（Ｉ）、（ＩＩ）、（ＩＩＩ）、（ＩＶ）、（Ｖ）、（ＶＩ）および（ＶＩＩ）で表される分子の組合せも包含する。
【０１２２】
本発明の好ましい一実施形態によると、有機ゲル化分子のモル質量は２０００（ｇ／ｍｏｌ）以下、好ましくは１０００（ｇ／ｍｏｌ）以下である。
【０１２３】
水素結合のネットワークが解消される結合切断温度ＴＲは、有機ゲル化剤内で形成した結合の数および強度によって決まり、すなわち、有機ゲル化分子の化学構造および瀝青における有機ゲル化剤の濃度によって決まる。本発明において、結合切断温度ＴＲは４０℃〜１２０℃である。この温度は、ＮＦ  ＥＮ規格  １４２７に定義された、環境法による軟化温度（リングボール軟化温度）を測定することで実験的に求められた。水素結合の解消と前記結合切断温度との相関性は、赤外分光法によって確認することができ、赤外分光法では、異なる試験温度において有機ゲル化剤に存在する水素結合に対応する吸収帯の強度を監視することができる。
【０１２４】
本発明の瀝青組成物は、主成分としての瀝青と、副成分としての有機ゲル化剤とによって構成される。有機ゲル化剤は、瀝青の質量に対して０．１〜５．０質量％含まれる。０．１質量％未満の有機ゲル化剤は、有機ゲル化分子が互いに離れすぎて結合することができないので、本発明の瀝青組成物を得るには不十分な量である。一方、本発明で用いられる有機ゲル化剤は少量でも機能するので、５．０質量％を超える量の有機ゲル化剤は必要でないかもしれない。好ましい一実施形態において、有機ゲル化剤は、瀝青の質量に対して０．５〜３質量％、さらに好ましくは、１〜２質量％含まれる。
【０１２５】
本発明の瀝青組成物は、様々な由来の瀝青を含有するものであってもよい。まず、天然瀝青の鉱床に含まれる瀝青、天然アスファルトまたは瀝青砂などの天然由来の瀝青が挙げられる。
【０１２６】
本発明の瀝青組成物は、原油の精製から生じる瀝青であってもよい。この瀝青は、石油の常圧蒸留および／または真空蒸留によって生じる。この瀝青は、任意で、ブローイング法で処理、および／またはビスブレーキング法で処理、および／または脱アスファルト処理されてよい。この瀝青は、硬質等級であっても軟質等級であってもよい。精製過程で得られる異なる瀝青を互いに組み合わせることで、技術的に最善な折衷を行うことも可能である。
【０１２７】
使用される瀝青は、揮発性溶剤および／または石油由来のフラックスおよび／または石炭由来のフラックスおよび／または植物由来のフラックスが添加されたフラックス添加瀝青であってもよい。
【０１２８】
また、使用される瀝青は、ポリマーの添加によって改質された瀝青などの改質瀝青であってもよい。瀝青改質用のポリマーの例として、ＳＢ、ＳＢＳ、ＳＩＳ、ＳＢＳ＊、ＳＢＲ，ＥＰＤＭ、ポリクロロプレンおよびポリノルボルネンなどのエラストマー（任意で、ポリエチレン、ＰＥ，ＰＥＨＤ（高密度ポリエチレン）、ポリプロピレン、ＰＰなどのポリオレフィン類とのコポリマーも含まれる）；ＥＶＡ（エチレン酢酸ビニルコポリマー）、ＥＭＡ（エチレン−アクリル酸メチルコポリマー）、オレフィン類と不飽和カルボン酸エステル類とのコポリマー、ＥＢＡ（エチレン−アクリル酸ブチルコポリマー）、エラストマー系ポリオレフィンコポリマー、ポリブチレン系ポリオレフィン類、エチレンとアクリル酸とのコポリマー、エチレンとメタクリル酸とのコポリマー、エチレンと無水マレイン酸エステルとのコポリマー、エチレンとメタクリル酸グリシジルとのコポリマーおよびターポリマー、エチレン−プロピレンコポリマー、天然ゴム類、ポリイソブチレン、ＳＥＢＳ、ＡＢＳなどのプラストマーが挙げられる。
【０１２９】
さらに、他の添加剤を、本発明の瀝青基材に添加してもよい。例えば、官能性を有したりおよび／または反応部位を有しているエラストマーおよび／またはプラストマーなどのポリマーが含まれる場合、ポリマーと反応可能な加硫剤および／または架橋剤を添加してもよい。
【０１３０】
加硫剤として、エラストマーを架橋結合するために用いられ、硫黄および硫黄誘導体に基づく加硫剤が挙げられる。加硫剤は、エラストマーの質量に対して０．０１質量％〜３０質量％混和してもよい。
【０１３１】
架橋剤としては、一塩基酸もしくは多塩基酸、カルボン酸無水物、カルボン酸エステル、スルホン酸、硫酸、リン酸などのカチオン架橋剤、さらには、酸塩化物やフェノールなどのカチオン架橋剤が挙げられる。架橋剤は、ポリマー質量に対して０．０１質量％〜３０質量％混和してもよい。これら架橋剤はエラストマーおよび／または官能基を有するプラストマーと反応可能である。これらの架橋剤は、加硫剤を補助するために、および／または加硫剤に代えて使用してもよい。
【０１３２】
本発明に従い製造される瀝青組成物の用途には様々な用途が想定でき、特に、瀝青質バインダの製造が想定される。瀝青質バインダは、骨材、特に、道路用骨材と組み合わせるのに使用できる。本発明の他の構成として、瀝青組成物の、様々な産業用途における使用が挙げられ、特に、密封膜（sealing membrane）、メンブレンまたは含浸層を製造するための使用が挙げられる。
【０１３３】
道路用途において、本発明は、特に、道路基礎および表面の建設および保守、ならびに道路工事を行うために用いられる瀝青混合物に関する。つまり、本発明は、例えば、表面化粧、加熱混合物、常温混合物、再生常温混合物、砂利エマルション、基礎（base）、バインダ、接着層（bonding course）および摩耗層と、耐わだち割れ層（anti-rutting course）、排水性混合物（draining mix）、アスファルト（瀝青質バインダと砂系の骨材との混合物）などの、特殊な性質を有する瀝青質バインダと道路用骨材との組合せとに関する。
【０１３４】
瀝青組成物の産業用途については、次のようなものが挙げられる：密封膜、防音膜（anti-noise membrane）、絶縁膜（insulating membrane）、表面コーティング（surface coating）、カーペットタイル（carpet tile）、含浸層などの製造。
【０１３５】
本発明は、さらに、高温時での粘度を上昇させることなく利用温度において硬質となる瀝青組成物を製造する方法に関する。有機ゲル化剤は、瀝青単独に対して投入してもよいし、製造の際に、ポリマー添加瀝青、瀝青質バインダ、または無水物形態のバインダもしくは瀝青混合物の形態のバインダのいずれに投入してもよいが、当該有機ゲル化剤は必ず１４０〜１８０℃の高温まで加熱する必要がある。そして混合物は、瀝青、ポリマー添加瀝青、瀝青質バインダ、または無水物形態のバインダもしくは瀝青混合物の形態のバインダに有機ゲル化剤が溶解するまで、前記温度において攪拌される。
【実施例】
【０１３６】
本発明は、限定するものではない以下の実施例によって示される。実施例に示される瀝青または瀝青と有機ゲル化剤との組成物の流動特性および機械特性は、以下の表１に示すように測定される。また、ブルックフィールド粘度はメガパスカル秒（ｍＰａ．ｓ）で表される。この粘度は、ブルックフィールドＣＡＰ２０００＋粘度計を用いて測定される。粘度は、１４０℃および１６０℃において回転速度３００ｒｐｍ（回転毎分）で測定される。測定は、各温度に到達して３０秒後に行われている。
【０１３７】
【表１】
2010516851.tif 000017
【０１３８】
実施例１：瀝青／式（Ｉ）で表される有機ゲル化剤の組成物の調製
この実施例１は、瀝青と、本発明の一般式（Ｉ）で表される有機ゲル化剤との組成物に関する。本実施例では、５種類の有機ゲル化分子を異なる濃度にて混和させた。これらの有機ゲル化分子の化学構造は以下のとおりである：
Ｃ５Ｈ１１−ＣＯＮＨ−ＮＨＣＯ−Ｃ５Ｈ１１（１）
Ｃ９Ｈ１９−ＣＯＮＨ−ＮＨＣＯ−Ｃ９Ｈ１９（２）
Ｃ１１Ｈ２３−ＣＯＮＨ−ＮＨＣＯ−Ｃ１１Ｈ２３（３）
Ｃ１７Ｈ３５−ＣＯＮＨ−ＣＨ２−ＣＨ２−ＮＨＣＯ−Ｃ１７Ｈ３５（４）
Ｃ１２Ｈ２５−ＮＨＣＯＮＨ−Ｃ６Ｈ４−ＣＨ２−Ｃ６Ｈ４−ＮＨＣＯＮＨ−Ｃ１２Ｈ２５（５）
【０１３９】
これらの調製物は、攪拌翼付きの反応器内において１６０〜１７０℃の温度で調製される。対照の瀝青Ｃ１が、最初に反応槽に投入される。次に、有機ゲル化剤が加えられる。こうして出来た混合物は約６０分間攪拌され、最終的には一様な外観になる。次に、この混合物は常温にまで冷却される。対照の瀝青Ｃ１は、規格ＮＦ  ＥＮ１２５９１に相当する特性を有する、等級７０〜１００の、直留による瀝青である。
【０１４０】
【表２】
2010516851.tif 000018
【０１４１】
赤外分光法による、結合切断温度ＴＲの測定
測定を実行するために、加熱前の有機ゲル化剤をＫＢｒペレットに滴下し、次に、このＫＢｒペレットをスライドガラスに擦り付けて比較的半透明な「膜」を得る。使用する赤
外分光分析装置はＮｉｃｏｌｅｔ  Ａｖａｔａｒ  ３２０であり、温度コントローラはＳｐｅｃａｃ社の（Ｐ／Ｎ２１５２５）である。異なる温度において、水素結合に係る基の吸収帯の変化を監視する。
【０１４２】
Ｃ６の組成物について、図１のスペクトルが得られる。
【０１４３】
温度が上昇するにつれて、ＮＨ結合の３２００ｃｍ−１周辺の吸収帯の強度が低下する。ＮＨ結合の強度を温度の関数として示す図２のグラフは、組成物Ｃ６の結合切断温度ＴＲが１０５℃であることを表している。
【０１４４】
Ｃ４の組成物に関して、結合切断温度ＴＲは８５℃である。
【０１４５】
Ｃ８の組成物に関して、結合切断温度ＴＲは１０５℃である。
【０１４６】
これらの結合切断温度は、環境法による軟化温度を測定することでも求められる。この測定結果を以下の表３に示す。
【０１４７】
瀝青と有機ゲル化剤との組成物の物理特性の測定
【０１４８】
【表３】
2010516851.tif 000019
【０１４９】
表３において、２５℃で測定する針入度は１／１０ミリメートル単位で表される。
環境法による軟化点は、℃で表される。
ファイファー針入指数（Pfeiffer penetration index）（ＰＩ）は、次のような計算式で定義される。
【０１５０】
【数１】
2010516851.tif 000020
【０１５１】
また、粘度については、ｍＰａｓ−１で表す。
【０１５２】
結合切断温度は軟化温度と実質同一であり、表３の測定結果に示されているように、組成物の実施例Ｃ６およびＣ４に関して、軟化温度と、水素結合に対応する赤外帯の消失温度との相関性が認められる。
【０１５３】
さらに、どの有機ゲル化剤が使用されたとしても、その効果は同程度である。これは、針入度Ｐ２５の低下、環境法による軟化温度の上昇、およびファイファー針入指数の上昇から明らかである。これは、異なる有機ゲル化剤を添加した瀝青基材の硬度およびちょう度の双方が改善されたことを反映している。
【０１５４】
同様に、有機ゲル化剤の濃度が高いほど、瀝青の硬度およびちょう度が共に向上する。水素結合のネットワークが増加することにより、利用温度における瀝青の硬度が向上する。
【０１５５】
さらに、瀝青単独と、添加剤を含む瀝青との、ある温度における粘度は近似している。有機ゲル化剤を添加することにより、高温時での瀝青組成物の粘度を上昇させることなく、瀝青組成物を硬化させることができる。
【０１５６】
実施例２：瀝青／異なる化学構造（ＶＩＩ）で表される有機ゲル化分子を含む有機ゲル化剤の組成物の調製
この組成物は、実施例１の組成物と同じ方法で組成物を調製する。有機ゲル化剤の濃度は３％である。本実施例の有機ゲル化剤（例えば、Ｃ１３またはＣ１４）は、第１の種類Ｔ１の有機ゲル化分子（Ａ１）、および第２の種類Ｔ２の有機ゲル化分子（Ｂ１またはＢ２）で構成される。これら２つの種類Ｔ１およびＴ２のモル比は１：１である。
【０１５７】
−アミノピリミジン類とバルビツール酸類
【０１５８】
【化１６】
2010516851.tif 000021
【０１５９】
式中、組成物Ｃ１３は、アミノピリミジン誘導体Ａ１である５−オクチル−２，４，６−トリアミノピリミジンと、バルビツール酸誘導体Ｂ１である５，５−ジオクチルバルビツール酸とを含み、
組成物Ｃ１４は、アミノピリミジン誘導体Ａ１である５−オクチル−２，４，６−トリアミノピリミジンと、バルビツール酸Ｂ２とを含む。
【０１６０】
【表４】
2010516851.tif 000022
【０１６１】
−フェノール類とスルホコハク酸エステル塩類
組成物Ｃ１５は、ジオクチルスルホコハク酸のナトリウム塩と、タンニン酸とを含む。
組成物Ｃ１６は、ジヘキシルスルホコハク酸のナトリウム塩と、タンニン酸とを含む。
組成物Ｃ１７は、ジヘキシルスルホコハク酸のナトリウム塩と、没食子酸ラウリルとを含む。
組成物Ｃ１８は、ジヘキシルスルホコハク酸のナトリウム塩と、２ナフトールとを含む。
【０１６２】
【表５】
2010516851.tif 000023
【０１６３】
実施例１と同様な結論が導き出せる。
【０１６４】
実施例３：ソルビトール誘導体（ＩＩＩ）である１，３：２，４−ジ−O−ベンジリデン−D−ソルビトール（ＤＢＳ）を有機ゲル化剤として含む、瀝青／有機ゲル化剤の組成物の調製
この組成物は、実施例１と同じ方法で調製される。有機ゲル化剤は、様々な濃度で使用される。
【０１６５】
【表６】
2010516851.tif 000024
【０１６６】
得られる測定結果を以下の表７に示す。
【０１６７】
【表７】
2010516851.tif 000025
【０１６８】
ＤＢＳの添加濃度が低い場合でも（例えばＣ２２を参照されたい）、ＤＢＳを添加することにより、環境法による組成物の軟化温度を大幅に向上させることができる。さらに、ＤＢＳを添加することによって、針入度が低下する。添加剤を含む組成物の１４０℃および１６０℃における粘度は、瀝青単独の場合の粘度と同等である。
【０１６９】
実施例４：瀝青／式（ＩＶ）で表される有機ゲル化剤の組成物の調製
この組成物は、実施例１と同じ方法で調製される。有機ゲル化剤は、様々な濃度で使用される。
【０１７０】
【表８】
2010516851.tif 000026
【０１７１】
【表９】
2010516851.tif 000027
【０１７２】
二塩基酸の場合、組成物の粘度は、瀝青単独の場合の粘度と同等であるか、さらにはそれより低い。常温において、本実施例の組成物は、瀝青単独の場合よりも明らかに硬質である。高温時において、本実施例の組成物は、瀝青単独の場合よりも、環境法による軟化温度が明らかに高い。
【０１７３】
実施例５：ソルビトール誘導体（ＩＩＩ）である１，３：２，４−ビス（ｐ−メチルベンジリデン）ソルビトール（ＭＤＢＳ）を有機ゲル化剤として含む、瀝青／有機ゲル化剤の組成物の調製
この組成物は、実施例１と同じ方法で調製される。ＭＤＢＳは、様々な濃度（表１０）で使用される。
【０１７４】
１，３：２，４−ジ−O−（４，３−メチルベンジリデン）−D−ソルビトール（ＭＤＢＳ）は、以下のような式で表される。
【０１７５】
【化１７】
2010516851.tif 000028
【０１７６】
【表１０】
2010516851.tif 000029
【０１７７】
得られる測定結果を以下の表１１に示す。
【０１７８】
【表１１】
2010516851.tif 000030
【０１７９】
ＭＤＢＳを添加することにより、環境法による組成物の軟化温度を上昇させることができる。さらに、ＭＤＢＳを添加することによって、針入度が低下する。添加剤を含む組成物の１４０℃および１６０℃における粘度は、瀝青単独の場合の粘度と同等である。
【０１８０】
実施例６：瀝青／式（ＩＩ）で表される有機ゲル化剤の組成物の調製
この組成物は、実施例１と同じ方法で調製される。式（ＩＩ）に相当する４種類の有機ゲル化剤を使用する。
【０１８１】
Ｃ３６〜Ｃ３８として、Ｃｉｂａ社が販売するＩｒｇａｃｌｅａｒ  ＸＴ３８６（ｙは０、ＺはＺ１基）を、以下の濃度で混和させる（表１２）。
【０１８２】
【表１２】
2010516851.tif 000031
【０１８３】
組成物Ｃ３９として、次の式で表される有機ゲル化剤を混和させたものを用意する：
【０１８４】
【化１８】
2010516851.tif 000032
【０１８５】
式中、ｙは０、ＺはＺ基であって、ＲはＣ１２Ｈ２５基であり、３質量％の濃度で混和させるものとする。
【０１８６】
組成物Ｃ４０として、次の式で表される有機ゲル化剤を混和させたものを用意する：
【０１８７】
【化１９】
2010516851.tif 000033
【０１８８】
式中、ｘは０、ＺはＺ２基であって、Ｒ’はＣ２Ｈ５基であり、３質量％の濃度で混和させるものとする。
【０１８９】
組成物Ｃ４１として、次の式で表される有機ゲル化剤を混和させたものを用意する：
【０１９０】
【化２０】
2010516851.tif 000034
【０１９１】
式中、ｘは０、ＺはＺ２基であって、Ｒ’はＣ５Ｈ１１基であり、３質量％の濃度で混和させるものとする。
【０１９２】
測定結果を以下の表１３に示す。
【０１９３】
【表１３】
2010516851.tif 000035
【０１９４】
式（ＩＩ）で表される有機ゲル化剤の場合、組成物の粘度は、瀝青単独の場合の粘度と同等であるか、さらにはそれより低い。常温において、本実施例の組成物は、瀝青単独の場合よりも硬質である。高温において、本実施例の組成物は、瀝青単独の場合よりも、環境法による軟化温度が高い。
【０１９５】
実施例７：瀝青／式（ＶＩ）で表される有機ゲル化剤の組成物の調製
この組成物は、実施例１と同じ方法で調製される。式（ＶＩ）に相当する２種類の次のような有機ゲル化剤を混和させる：組成物Ｃ４２として、Ｃ１２Ｈ２５−ＮＨ−ＣＯ−ＣＯ−ＮＨ−Ｃ１２Ｈ２５（濃度２％）と、組成物Ｃ４３として、Ｃ８Ｈ１７−ＮＨ−ＣＯ−ＣＯ−ＮＨ−Ｃ８Ｈ１７（濃度３％）。
【０１９６】
【表１４】
2010516851.tif 000036
【０１９７】
総合的結論
瀝青は、同一の有機ゲル化分子で構成されるかまたは異なる化学構造を有する２種類の有機ゲル化分子で構成される有機ゲル化剤により、利用温度で硬化する。高温時の粘度は、添加剤を含まない場合の瀝青の粘度よりも増えることはない。
【図１】
2010516851.tif 000041
【図２】
2010516851.tif 000042
【国際調査報告】
2010516851.tif 000043
2010516851.tif 000044
2010516851.tif 000045
2010516851.tif 000046
2010516851.tif 000047
2010516851.tif 000048